(57)【要約】【課題】建物の外壁をモルタル塗り仕上げと同様なテクスチュアに仕上げると共に、塗膜表面部分に白華が生じることが無く、また建物の地震や風圧、車両の通過等による振動や該振動により生じた下地のひび割れに追従することが可能な塗材仕上げ工法を提供する。【解決手段】水系塗材組成物を１ｍ２当り０．６ｋｇ〜１．０ｋｇの塗付量で塗膜断面視にて波間隔が７０〜５００ｍｍの鏝波が連続して形成されるように塗付して乾燥させ、この上に同組成物を、同塗付量で塗膜断面視にて波間隔が１〜１０ｍｍの鏝ビビリ波が連続して形成されるように塗付して乾燥させ、次に砂壁状塗料組成物を１ｍ２当り０．２ｋｇ〜０．４ｋｇの塗付量でローラー刷毛を使用して配り塗りした後、鏝ビビリ波の進行方向に対して略直角方向にシゴキ塗りして乾燥させ、研磨手段にて塗材表面を研磨して仕上げることを特徴とする塗材仕上げ工法である。【選択図】図１
2020111906.tif 000002
【特許請求の範囲】
【請求項１】
下地に必要によりシーラーを塗付して乾燥させ、この上に、アクリル樹脂系エマルジョンと、充填材と、骨材と、顔料と、増粘剤と、成膜助剤と、から成り、充填材と骨材の重量比が充填材：骨材＝１：２．８〜１５．０である水系塗材組成物を、
厚み０．３ｍｍ〜０．７ｍｍのステンレスから成る金鏝にて、１ｍ２当り０．６ｋｇ〜１．０ｋｇの塗付量で、且つ、塗膜断面視にて波間隔が７０〜５００ｍｍの鏝波が連続して形成されるように塗付して乾燥させ、
この上に前記水系塗材組成物を、前記金鏝にて１ｍ２当り０．６ｋｇ〜１．０ｋｇの塗付量で、且つ、塗膜断面視にて波間隔が１〜１０ｍｍの鏝ビビリ波が連続して形成されるように塗付して乾燥させ、
この上にアクリル樹脂系エマルジョンと、充填材と、骨材と、顔料と、増粘剤と、成膜助剤と、から成り、充填材と骨材の重量比が充填材：骨材＝１：１．３〜２．７である砂壁状塗料組成物を、
１ｍ２当り０．２ｋｇ〜０．４ｋｇの塗付量でローラー刷毛を使用して配り塗りした後、厚み０．３ｍｍ〜０．７ｍｍのステンレスから成る金鏝又はヘラにて、前記鏝ビビリ波の進行方向に対して略直角方向にシゴキ塗りして乾燥させ、
研磨材の粒度がＰ６０〜Ｐ１５０の研磨手段にて塗材表面を研磨して仕上げることを特徴とする塗材仕上げ工法。
【請求項２】
請求項１記載の塗材仕上げ工法にて使用した水系塗材組成物及び砂壁状塗料組成物の各々に含まれる有機質分の合計重量部が、これらの組成物の合計重量部に対して７．０〜８．５重量％であることを特徴とする請求項１記載の塗材仕上げ工法。
【発明の詳細な説明】
【技術分野】
【０００１】
本発明は、建物の外壁に０．７〜１．５ｍｍ厚に塗付し、外観上セメントモルタルを塗付してそのまま仕上げた様な無機質なテクスチュアに仕上げることが可能な塗材仕上げ工法に関する。
【背景技術】
【０００２】
従来、建物の外壁を左官工によるモルタル塗り仕上げ工法で仕上げるにあたって、良好な鏝塗り作業性と優れたモルタル仕上げ面の形成を両立出来る鏝塗り作業性が向上したセメント組成物が提供されている（特許文献１）。
【０００３】
該セメント組成物は、セメント、細骨材、保水剤及び増粘剤を含み、保水剤がアミローゼとアミロペクチンとを含む天然多糖類を加工した化工澱粉であり、セメント１００質量部に対して保水剤が０．０２〜０．１８質量部であることを特徴としている。
【０００４】
しかしながら、該セメント組成物にはセメントが多く含まれているため、降雨等により仕上げ表面より雨水等が浸透した際には、該表面部分に白華（エフロレッセンス）が生じる場合があるという課題があり、また該セメント組成物はセメントによる水和反応により硬化するため、該硬化層は脆さを有していて、建物の地震や風圧、車両の通過等による振動や該振動により生じた下地のひび割れに追従できない場合があり、仕上げ面にクラックが生じる場合があるという課題がある。
【０００５】
これに対して、下地の経時変化による割れが生じることが無く、セメントを使用しない水系塗材組成物及びその施工方法並びにそれによる壁構造が提案されている（特許文献２）。
【０００６】
該水系塗材組成物は、合成樹脂エマルジョン、粘土、シルト、砂、水からなる、２．０ｋｇ／ｍ２の塗布でＪＩＳＡ６９０９の吸放湿量が７０以上となる水系塗材組成物であり、揮発分を除いた重量を１００重量％として、合成樹脂系エマルジョンの固形分６〜１０．１４重量％、粘土およびシルト２６〜３５重量％、砂５５〜６５重量％であり、塗布乾燥後、ひび割れが生じることを特徴とする水系塗材組成物であり、また、その施工方法は、該水系塗材組成物を、ＪＩＳＡ６９０９に規定される合成樹脂エマルジョン系仕上塗材で凹凸を有する塗膜形成後、塗布することを特徴とする壁面施工方法であるが、該水系塗材組成物とその施工方法によって得ることが出来る仕上がり状態は、あくまで土壁風のテクスチュアである、という課題がある。
【先行技術文献】
【特許文献】
【０００７】
【特許文献１】特開２００７−２６９５０１号公報
【特許文献２】特許第５５８０５０９号公報
【発明の概要】
【発明が解決しようとする課題】
【０００８】
本発明の課題は、建物の外壁を左官工によるモルタル塗り仕上げと同様なテクスチュアに仕上げると共に、降雨等により仕上げ表面より雨水等が浸透した際にも、該表面部分に白華（エフロレッセンス）が生じることが無く、また建物の地震や風圧、車両の通過等による振動や該振動により生じた下地のひび割れに追従することが可能な塗材仕上げ工法を提供することにある。
【課題を解決するための手段】
【０００９】
上記課題を解決するため、請求項１記載の発明は、下地に必要によりシーラーを塗付して乾燥させ、この上に、アクリル樹脂系エマルジョンと、充填材と、骨材と、顔料と、増粘剤と、成膜助剤と、から成り、充填材と骨材の重量比が充填材：骨材＝１：２．８〜１５．０である水系塗材組成物を、
厚み０．３ｍｍ〜０．７ｍｍのステンレスから成る金鏝にて、１ｍ２当り０．６ｋｇ〜１．０ｋｇの塗付量で、且つ、塗膜断面視にて波間隔が７０〜５００ｍｍの鏝波が連続して形成されるように塗付して乾燥させ、
この上に前記水系塗材組成物を、前記金鏝にて１ｍ２当り０．６ｋｇ〜１．０ｋｇの塗付量で、且つ、塗膜断面視にて波間隔が１〜１０ｍｍの鏝ビビリ波が連続して形成されるように塗付して乾燥させ、
この上にアクリル樹脂系エマルジョンと、充填材と、骨材と、顔料と、増粘剤と、成膜助剤と、から成り、充填材と骨材の重量比が充填材：骨材＝１：１．３〜２．７である砂壁状塗料組成物を、
１ｍ２当り０．２ｋｇ〜０．４ｋｇの塗付量でローラー刷毛を使用して配り塗りした後、厚み０．３ｍｍ〜０．７ｍｍのステンレスから成る金鏝又はヘラにて、前記鏝ビビリ波の進行方向に対して略直角方向にシゴキ塗りして乾燥させ、
研磨材の粒度がＰ６０〜Ｐ１５０の研磨手段にて塗材表面を研磨して仕上げることを特徴とする塗材仕上げ工法を提供する。
【００１０】
請求項２記載の発明は、請求項１記載の塗材仕上げ工法にて使用した水系塗材組成物及び砂壁状塗料組成物の各々に含まれる有機質分の合計重量部が、これらの組成物の合計重量部に対して７．０〜８．５重量％であることを特徴とする請求項１記載の塗材仕上げ工法を提供する。
【発明の効果】
【００１１】
本発明の塗材仕上げ工法は、塗膜断面視にて波間隔が７０〜５００ｍｍの大き目の鏝波に沿って波間隔が１〜１０ｍｍの細かな鏝ビビリ波が形成された仕上げ表面となる効果があり、また、塗材表面をやや粗めの研磨材粒度を有する研磨手段で研磨することで、砂壁状塗料組成物によって仕上げられた表面のざらつきを無くすると共に、一定量以上の樹脂をバインダーとして含有することによって生じる、所謂、樹脂艶特有の光沢、が消えた無機質なテクスチャとなるため、その全体の仕上がりは従来のセメントモルタルを塗布してそのまま仕上げた様な無機質の質感を有する仕上げとなる効果がある。
【００１２】
また、本発明の塗材仕上げ工法は、アクリル樹脂系エマルジョンと、充填材と、骨材と、顔料と、増粘剤と、成膜助剤と、から成る水系塗材組成物と、アクリル樹脂系エマルジョンと、充填材と、顔料と、増粘剤と、成膜助剤と、から成る砂壁状塗料組成物を使用するため、各組成物にはセメントを含んでおらず、このため降雨等が原因で、仕上がった塗膜表面より雨水等が浸透しても、該塗膜表面部分に白華が生じることが無いという効果がある。
【００１３】
さらには、本発明の塗材仕上げ工法は、アクリル樹脂系エマルジョンがバインダーとして配合された水系塗材組成物及び砂壁状塗料組成物を使用するため、硬化した塗膜は可とう性があり、建物の地震や風圧、車両の通過等による振動や該振動により生じた下地のひび割れに追従することが出来る、という効果がある。
【００１４】
加えて、同様の理由で、塗膜表面が埃や排気ガス等で汚染されにくいという効果がある。
【００１５】
さらに言えば、本発明の塗材仕上げ工法に使用する各組成物には少なくとも増粘剤が配合されているため、下地への施工に当って良好な鏝塗り作業性を有し、熟練した職人でなくても、容易に外観上セメントモルタルを塗付してそのまま仕上げた様なテクスチュアに仕上げることが出来る効果がある。
【００１６】
また、請求項２記載の塗材仕上げ工法で仕上げられた塗膜は、水系塗材組成物及び砂壁状塗料組成物の各々に含まれる有機質分の合計重量部が、これらの組成物の合計重量部に対して７．０〜８．５重量％であり少ないため、結果として内装用仕上げ塗材として要求される不燃性能を有するという効果がある。
【図面の簡単な説明】
【００１７】
【図１】本発明の塗材仕上げ工法（後述の実施例の水系塗材組成物Ａと同砂壁状塗料組成物）によって仕上げられた塗膜表面（１５０×２１０ｍｍ）の平面写真である。
【発明を実施するための最良の形態】
【００１８】
以下、本発明について詳細に説明する。
【００１９】
本発明の塗材仕上げ工法は、下地に必要によりシーラーを塗付して乾燥させ、この上に、アクリル樹脂系エマルジョンと、充填材と、骨材と、顔料と、増粘剤と、成膜助剤と、から成り、充填材と骨材の重量比が充填材：骨材＝１：２．８〜１５．０である水系塗材組成物を、
厚み０．３ｍｍ〜０．７ｍｍのステンレスから成る金鏝にて、１ｍ２当り０．６ｋｇ〜１．０ｋｇの塗付量で、且つ、塗膜断面視にて波間隔が７０〜５００ｍｍの鏝波が連続して形成されるように塗付して乾燥させ、
この上に前記水系塗材組成物を、前記金鏝にて１ｍ２当り０．６ｋｇ〜１．０ｋｇの塗付量で、且つ、塗膜断面視にて波間隔が１〜１０ｍｍの鏝ビビリ波が連続して形成されるように塗付して乾燥させ、
この上にアクリル樹脂系エマルジョンと、充填材と、骨材と、顔料と、増粘剤と、成膜助剤と、から成り、充填材と骨材の重量比が充填材：骨材＝１：１．３〜２．７である砂壁状塗料組成物を、
１ｍ２当り０．２ｋｇ〜０．４ｋｇの塗付量でローラー刷毛を使用して配り塗りした後、厚み０．３ｍｍ〜０．７ｍｍのステンレスから成る金鏝又はヘラにて、前記鏝ビビリ波の進行方向に対して略直角方向にシゴキ塗りして乾燥させ、
研磨材の粒度がＰ６０〜Ｐ１５０の研磨手段にて塗材表面を研磨して仕上げることを特徴とする塗材仕上げ工法であり、使用する水系塗材組成物及び砂壁状塗料組成物には、上記成分のほか必要に応じて消泡剤や分散剤等を配合することが出来る。
【００２０】
まず、本発明である塗材仕上げ工法に使用する水系塗材組成物及び砂壁状塗料組成物について説明する。
【００２１】
＜アクリル樹脂エマルジョン＞
本発明に使用する水系塗材組成物及び砂壁状塗料組成物を構成するアクリル樹脂系エマルジョンには、アクリル酸エステル系共重合樹脂、酢酸ビニル・アクリル酸エステル系共重合樹脂、シリコン変性アクリル樹脂等のアクリル樹脂系エマルジョンを使用することができる。アクリル樹脂とするアクリル系単量体としては、メチルアクリレート、エチルアクリレート、ｎ−プロピルアクリレート、イソプロピルアクリレート、ｎ−ブチルアクリレート、イソブチルアクリレート、ｓｅｃ−ブチルアクリレート、ｔ−ブチルアクリレート、ヘキシルアクリレート、２−エチルヘキシルアクリレート、オクチルアクリレート、ノニルアクリレート、デシルアクリレート、ドデシルアクリレート、ｎ−アミルアクリレート、イソアミルアクリレート、ラウリルアクリレート、ステアリルアクリレート、メチル(メタ)アクリレート、エチル(メタ)アクリレート、ｎ−プロピル(メタ)アクリレート、イソプロピル(メタ)アクリレート、ｎ−ブチル(メタ)アクリレート、イソブチル(メタ)アクリレート、ｓｅｃ−ブチル(メタ)アクリレート、ｔ−ブチル(メタ)アクリレート、ヘキシル(メタ)アクリレート、２−エチルヘキシル(メタ)アクリレート、オクチル(メタ)アクリレート、ノニル(メタ)アクリレート、デシル(メタ)アクリレート、ドデシル(メタ)アクリレート、ｎ−アミル(メタ)アクリレート、イソアミル(メタ)アクリレート、ラウリル(メタ)アクリレート、ステアリル(メタ)アクリレート、シクロヘキシル(メタ)アクリレート、フェニル(メタ)アクリレート、ベンジル(メタ)アクリレート、メトキシエチル(メタ)アクリレート、エトキシエチル(メタ)アクリレート、メトキシプロピル(メタ)アクリレート、エトキシプロピル(メタ)アクリレート、等を使用することが出来る。他の不飽和単量体としては、スチレン、α-メチルスチレン、クロロスチレン、ビニルトルエン、メトキシスチレン等のスチレン誘導体；(メタ)アクリル酸、フマル酸、マレイン酸、無水マレイン酸、イタコン酸、無水イタコン酸、及びクロトン酸等のカルボキシル基含有単量体；(メタ)アクリル酸や、クロトン酸、イタコン酸；２−ヒドロキシエチル(メタ)アクリレートや、２（３）−ヒドロキシプロピル(メタ)アクリレート、４−ヒドロキシブチルアクリレート、アリルアルコール、多価アルコールのモノ(メタ)アクリル酸エステル等の水酸基含有単量体；(メタ)アクリルアミドや、マレインアミド等のアミド基含有単量体；２−アミノエチル(メタ)アクリレートや、ジメチルアミノエチル(メタ)アクリレート、３−アミノプロピル(メタ)アクリレート、２−ブチルアミノエチル(メタ)アクリレート、ビニルピリジン等のアミノ基含有単量体；グリシジル(メタ)アクリレートや、アリルグリシジルエーテル、２個以上のグリシジル基を有するエポキシ化合物と活性水素原子を有するエチレン性不飽和単量体との反応により得られるエポキシ基含有単量体やオリゴノマー；ビニルトリメトキシシラン、ビニルトリエトキシシラン、ビニルメチルジメトキシシラン、ビニルメチルジエトキシシラン、３−（メタ)アクリロキシプロピルトリメトキシシラン、３−(メタ)アクリロキシプロピルトリエトキシシラン、２−(メタ)アクリロキシエチルトリメトキシシラン、２−(メタ)アクリロキシエチル��リエトキシシラン、３−(メタ)アクリロキシプロピルメチルジメトキシシラン、３−(メタ)アクリロキシプロピルメチルジエトキシシラン、３−(メタ)アクリロキシプロピルメチルジプロポキシシラン、３−(メタ)アクリロキシブチルフェニルジメトキシシラン、３−(メタ)アクリロキシプロピルジメチルメトキシシラン、及び３−(メタ)アクリロキシプロピルジエチルメトキシシラン等のアルコキシシリル基含有単量体；その他、酢酸ビニル、塩化ビニル、更には、エチレン、ブタジエン、アクリロニトリル、ジアルキルフマレート等を使用することが出来る。
【００２２】
アクリル樹脂系エマルジョン中の樹脂のガラス転移温度は−３０〜４０℃が好ましい。ガラス転移温度が−３０℃未満の場合は仕上がり表面にタックが生じて汚れやすくなり、４０℃超の場合は成膜不良となる。本発明の水系塗材組成物又は砂壁状塗料組成物の組成物全体中の樹脂固形分は５．０〜２０．０重量％が好ましく、５．０重量％未満では粘着性、塗付作業性が低下し、また２０．０重量％超では粘度が低下し塗付作業性が低下する。市販のアクリル樹脂系エマルジョンとしては、アクロナールＰＳ７４３（ＢＡＳＦ社製、固形分５５重量％）がある。
【００２３】
＜充填材＞
本発明に使用する水系塗材組成物及び砂壁状塗料組成物を構成する充填材は、平均粒径Ｄ５０（重量による積算５０％の粒径）が１００μｍ未満のものを言い、組成物の粘度や塗付性の調整を目的として配合し、重質炭酸カルシウム、クレー、カオリン、タルク、沈降性硫酸バリウム、炭酸バリウム、硅砂粉等が使用でき、重質炭酸カルシウムが安価でコスト的負担を軽減させることが出来る。充填材の配合量は水系塗材組成物においては組成物全体に対して３〜２０重量％、好ましくは４〜１２重量％であり、３重量％未満では下地の色が透けるなどの隠蔽性が不足し、２０重量％超では塗材粘度が高くなって塗付作業性が不良となる。４重量％未満では色調によっては隠蔽性が低下する場合があり、１２重量％超では冬季等の低温度下では塗付作業性が低下する傾向にある。
【００２４】
砂壁状塗料組成物における充填材の配合量は組成物全体に対して１０〜２５重量％、好ましくは１３〜２１重量％であり、１０重量％未満では下地の色が透けるなどの隠蔽性が不足し、２５重量％超では塗材粘度が高くなって塗付作業性が不良となる。１３重量％未満では色調によっては隠蔽性が低下する場合があり、２１重量％超では冬季等の低温度下では塗付作業性が低下する傾向にある。
【００２５】
＜骨材＞
本発明に使用する水系塗材組成物及び砂壁状塗料組成物を構成する骨材は、平均粒径Ｄ５０（重量による積算５０％の粒径）が１００μｍ以上のものを言い、仕上がり表面に凹凸を付与することを目的として配合されるが、平均粒径が１００μｍ以上であればその粒子径は任意に選択することができ、例えば硅砂、ガラス、シリカ、タルク、重質炭酸カルシウムなどが使用可能である。市販の平均粒径が２００μｍの重質炭酸カルシウムとしてはＫ−２５０（商品名，旭鉱末（株）製）がある。骨材の配合量は水系塗材組成物においては組成物全体に対して４０〜６０重量％であり４０重量％未満では意匠性（塗材の凹凸感）が不足し、６０重量％超では作業性が低下する。
【００２６】
砂壁状塗料組成物における骨材の配合量は組成物全体に対して２０〜４０重量％であり２０重量％未満では意匠性（塗材の凹凸感）が不足し、４０重量％超では作業性が低下する。
【００２７】
＜充填材と骨材の重量比＞
本発明に使用する水系塗材組成物及び砂壁状塗料組成物をそれぞれ構成する上記充填材と上記骨材の重量比は、水系塗材組成物においては充填材：骨材＝１：２．８〜１５．０であり、１：２．８未満では塗材として凹凸感の無い仕上がりとなり、１５．０超では塗付作業性が不十分となる。同様に砂壁状塗料組成物における充填材：骨材の重量比は、充填材：骨材＝１：１．３〜２．７であり、１．３未満では砂壁状塗料としての凹凸感が不足し、２．７超では隠ぺい性が低下する。ここでいう「塗材として」と「砂壁状塗料として」の違いであるが、具体的には「塗材として」とは１ｍ２当り０．６ｋｇ〜１．０ｋｇの塗付量である際、と言い換えることができ、「砂壁状塗料として」とは１ｍ２当り０．２ｋｇ〜０．４ｋｇの塗付量である際、と言い換えることが出来る。
【００２８】
なお、砂壁状塗料組成物においては、充填材と骨材の重量比が、充填材：骨材＝１：１．３〜２．７となるような、好ましい充填材の平均粒径と骨材の平均粒径の組合わせは、充填材は平均粒径Ｄ５０が１０μｍと同２０μｍとから成り、骨材は平均粒径Ｄ５０が２００μｍから成る場合である。
【００２９】
＜顔料＞
本発明に使用する水系塗材組成物及び砂壁状塗料組成物を構成する顔料には、酸化チタン、酸化亜鉛、カーボンブラック、酸化第二鉄（弁柄）、クロム酸鉛、黄鉛、黄色酸化鉄等の無機系顔料等が使用できるが、中でも酸化チタンは下地の隠蔽性に優れ、白色であるため主たる顔料として使用することが出来る。
【００３０】
＜増粘剤＞
本発明に使用する水系塗材組成物及び砂壁状塗料組成物を構成する増粘剤は、鏝塗り作業性や保水性の向上を目的として配合し、水溶性セルロースエーテル、ウレタン変性ポリエーテル、ポリカルボン酸等が使用できる。水溶性セルロースエーテルとしてはｈｉメトローズ９０ＳＨ１５０００（信越化学株式会社製、商品名）がある。増粘剤の配合量は組成物全体に対して０．１〜５．０重量％が好ましく、０．１重量％未満では十分な増粘効果が得られず塗材の凹凸模様が不十分となり、５．０重量％超では塗付作業性が低下する。 
【００３１】
＜成膜助剤＞
本発明に使用する水系塗材組成物及び砂壁状塗料組成物を構成する成膜助剤には、エマルジョンのポリマー粒子の融着を促進し、ポリマーによる均一な皮膜を形成させることを目的で配合し、エチレングリコールジエチルエーテル、ベンジルアルコール、ブチルセロソルブ、エステルアルコール等を使用することが出来る。成膜助剤の配合量は組成物全体に対して０．５〜１０重量％が好ましく、０．５重量％未満では低温での成膜が不十分となる場合があり、１０重量％超では塗材の表面に汚れが付着し易くなる場合がある。
【００３２】
本発明の塗材仕上げ工法は、モルタル下地、コンクリート下地、ＰＣパネル、ＡＬＣパネル、窯業系サイディング下地等の下地に塗付することが出来、十分な付着性を保持するため、各下地に適したシーラーを塗付して乾燥させる。その上で、上記説明により構成される水系塗材組成物を、厚み０．３ｍｍ〜０．７ｍｍのステンレスから成る金鏝にて、１ｍ２当り０．６ｋｇ〜１．０ｋｇの塗付量で、且つ、塗膜断面視にて波間隔が７０〜５００ｍｍの鏝波が連続して形成されるように塗付して乾燥させ、次にこの上に同水系塗材組成物を、同金鏝にて１ｍ２当り０．６ｋｇ〜１．０ｋｇの塗付量で、且つ、塗膜断面視にて波間隔が１〜１０ｍｍの鏝ビビリ波が連続して形成されるように塗付して乾燥させる。鏝ビビリ波とは、塗付量が１ｍ２当り０．６ｋｇ〜１．０であるため、実際の施工に当っては金鏝のエッジが立った状態で該金鏝を移動させる態様となり、その際金鏝が振動する状態となって、所謂ビビった状態で塗膜表面が凹凸状となる状態を表したものである。
【００３３】
次に砂壁状塗料組成物を、１ｍ２当り０．２ｋｇ〜０．４ｋｇの塗付量でローラー刷毛を使用して配り塗りした後、同金鏝又は厚み０．３ｍｍ〜０．７ｍｍのステンレスから成るヘラにて、前記鏝ビビリ波の進行方向に対して略直角方向にシゴキ塗りして乾燥させ、最後に、研磨材の粒度がＰ６０〜Ｐ１５０の研磨手段にて塗材表面を研磨して仕上げるものである。ここで研磨手段とは、直接的にはＪＩＳ  Ｒ  ６２５１に規定する研磨布、ＪＩＳ  Ｒ  ６２５２に規定する研磨紙、ＪＩＳ  Ｒ  ６２５３に規定する耐水研磨紙、及びＪＩＳ  Ｒ  ６２５６に規定する研磨ベルトを指すが、研磨材の粒度がＰ６０〜Ｐ１５０であれば、どのような形態であっても良いという意義である。
【００３４】
以下、実施例にて具体的に説明する。
【実施例】
【００３５】
＜材料の作製＞
表１の配合に従って、実施例の水系塗材組成物及び砂壁状塗料組成物を作製した。表１において、アクリル樹脂系エマルジョンはアクロナールＰＳ７４３（固形分：５４〜５６％、樹脂のガラス転移温度：３０℃、スチレン、アクリル酸エステル、メタクリル酸エステルの共重合体、ＢＡＳＦ社製、商品名）を使用し、充填剤Ａは硅砂粉＃３００（平均粒径Ｄ５０２５μｍ、株式会社トウチュウ製、商品名）を、充填材Ｂは平均粒径Ｄ５０が１０μｍの重質炭酸カルシウムＢＦ−２００（備北粉化社製、商品名）を、充填材Ｃは平均粒径Ｄ５０が２０μｍの重質炭酸カルシウムＳＦＴ-２０００（三共製粉製、商品名）を使用し、骨材Ａは、東北硅砂７号（比重１．５、平均粒径Ｄ５０１５０μｍ、東北硅砂株式会社製、商品名）を、骨材Ｂは、平均粒径Ｄ５０が２００μｍの重質炭酸カルシウムＫ−２５０（旭鉱末社製、商品名）を使用し、顔料には酸化チタンＲ−８２０（石原産業株式会社製、商品名）を使用し、増粘剤は水溶性セルロースエーテルｈiメトローズ９０ＳＨ−１５０００（信越化学株式会社製、商品名）を、成膜助剤はテキサノールＣＳ−１２（チッソ株式会社製、商品名）を、使用した。この他には消泡剤及び分散剤を添加したが、これらは水系塗材用の市販品より適宜選択されるものを使用することが出来る。これらの原料を均一に混合分散させ、実施例の水系塗材組成物Ａ、水系塗材組成物Ｂ及び砂壁状塗料組成物とし、水系塗材組成物Ａと砂壁状塗料組成物を使用して本発明の塗材仕上げ工法の工程により仕上げたものを実施例１、水系塗材組成物Ｂと砂壁状塗料組成物を使用して本発明の塗材仕上げ工法の工程により仕上げたものを実施例２とした。
【００３６】
【表１】
2020111906.tif 000003
＜評価方法＞
【００３７】
実施例の水系塗材組成物Ａ、水系塗材組成物Ｂ及び砂壁状塗料組成物を使用して、本発明の塗材仕上げ工法の工程に従い下地に塗付して仕上げ、以下に示す評価項目について具体的に評価した。
【００３８】
＜意匠性＞
下地としてＪＩＳＡ５４３０規定のフレキシブルボード（１５０×２１０ｍｍ厚さ１０ｍｍ）を使用し、シーラーとして固形分４０重量％の水系アクリル樹脂シーラーＪＳ−５００（商品名，アイカ工業（株）製）を０．０７５ｋｇ／ｍ２塗布し，温度２３℃湿度５０％ＲＨで１２時間養生する。乾燥後表１の水系塗材組成物Ａ、又はＢを厚み０．５ｍｍのステンレス製金鏝にて１ｍ２当り０．８ｋｇの塗付量で、且つ、塗膜断面視にて波間隔が７０〜５００ｍｍの鏝波が連続して形成されるように塗付して乾燥させる。次に塗付した材料と同一水系塗材組成物Ａ、又はＢを、同ステンレス製金鏝にて１ｍ２当り０．８ｋｇの塗付量で、且つ、塗膜断面視にて波間隔が１〜１０ｍｍの鏝ビビリ波が連続して形成されるように塗付して乾燥させる。次に、上記砂壁状塗料組成物を、１ｍ２当り０．３ｋｇの塗付量でローラー刷毛を使用して配り塗りした後、同ステンレス製金鏝にて鏝ビビリ波の進行方向に対して略直角方向にシゴキ塗りして乾燥させる。最後に研磨材の粒度がＰ８０の研磨紙にて塗材表面を研磨して仕上げた。セメントモルタル塗り仕上げと同等の無機質のテクスチュアに仕上がっているものを○と評価し、そうでないものを×と評価した。
水系塗材組成物Ａを使用して仕上げた表面の状態を図１に示す。
【００３９】
＜不燃性＞
不燃材料認定番号ＮＭ−８６１９に該当するせっこうボード（厚さ１２．５ｍｍ×縦１００ｍｍ×横１００ｍｍ）に下塗材として固形分４０重量％の水系アクリル樹脂シーラーＪＳ−５００（商品名，アイカ工業（株）製）を０．０７５ｋｇ／ｍ２塗布し，温度２３℃湿度５０％ＲＨで１２時間養生する。乾燥後表１の水系塗材組成物Ａ、又はＢを厚み０．５ｍｍのステンレス製金鏝にて１ｍ２当り０．８ｋｇの塗付量で、且つ、塗膜断面視にて波間隔が７０〜５００ｍｍの鏝波が連続して形成されるように塗付して乾燥させる。次に塗付した材料と同一水系塗材組成物Ａ、又はＢを、同ステンレス製金鏝にて１ｍ２当り０．８ｋｇの塗付量で、且つ、塗膜断面視にて波間隔が１〜１０ｍｍの鏝ビビリ波が連続して形成されるように塗付して乾燥させる。次に、上記砂壁状塗料組成物を、１ｍ２当り０．３ｋｇの塗付量でローラー刷毛を使用して配り塗りした後、同ステンレス製金鏝にて鏝ビビリ波の進行方向に対して略直角方向にシゴキ塗りして乾燥させる。最後に研磨材の粒度がＰ８０の研磨紙にて塗材表面を研磨して仕上げ、試験板とする。該試験板についてＩＳＯ５６６０  Ｐａｒｔ１に準拠したコーンカロリーメーターを使用した発熱性試験を行った。試験時間は２０分、輻射強度は５０ｋＷ／ｍ２、排気流量速度は２４Ｌ／ｓｅｃとし、２０分間の総発熱量（ＭＪ／ｍ２）を測定し、８ＭＪ／ｍ２以下を○と評価し、８ＭＪ／ｍ２超を×と評価した。
【００４０】
＜ゼロスパン引張伸び＞
下地としてＪＩＳＡ５４３０規定のフレキシブルボード（１００×１００ｍｍ厚さ１０ｍｍ）を使用し、当該下地２枚の木口同士を突き付け、その裏面を養生テープで仮止めする。下地のオモテ面にシーラーとして溶剤塩化ゴム系下塗り材（ＪＳ−４１０、アイカ工業株式会社製、商品名）を０．２ｋｇ／ｍ２塗布して、４時間以上乾燥させた後、表１の水系塗材組成物Ａ、又はＢを厚み０．５ｍｍのステンレス製金鏝にて１ｍ２当り０．８ｋｇの塗付量で、且つ、塗膜断面視にて波間隔が７０〜５００ｍｍの鏝波が連続して形成されるように塗付して乾燥させる。次に塗付した材料と同一水系塗材組成物Ａ、又はＢを、同ステンレス製金鏝にて１ｍ２当り０．８ｋｇの塗付量で、且つ、塗膜断面視にて波間隔が１〜１０ｍｍの鏝ビビリ波が連続して形成されるように塗付して乾燥させる。次に、上記砂壁状塗料組成物を、１ｍ２当り０．３ｋｇの塗付量でローラー刷毛を使用して配り塗りした後、同ステンレス製金鏝にて鏝ビビリ波の進行方向に対して略直角方向にシゴキ塗りして乾燥させる。最後に研磨材の粒度がＰ８０の研磨紙にて塗材表面を研磨して仕上げ、気温２３℃湿度５０％ＲＨで１４日間養生して試験体とした。その後裏面の仮止めの養生テープをはがし、インストロン万能試験機にて、試験体の両端を２ｍｍ／分で引張り、突きつけ部にピンホールが発生した距離が０．５ｍｍ以上を○、０．５ｍｍ未満を×と評価した。
【００４１】
＜耐汚染性＞
下地としてＪＩＳＡ５４３０規定のフレキシブルボード（８０×２６５ｍｍ厚さ４ｍｍ）を使用し、シーラーとして溶剤型塩化ゴム系下塗り材（ＪＳ−４１０、アイカ工業株式会社製、商品名）を０．２ｋｇ／ｍ２塗布して、４時間以上乾燥させた後、表１の水系塗材組成物Ａ、又はＢを厚み０．５ｍｍのステンレス製金鏝にて１ｍ２当り０．８ｋｇの塗付量で、且つ、塗膜断面視にて波間隔が７０〜５００ｍｍの鏝波が連続して形成されるように塗付して乾燥させる。次に塗付した材料と同一水系塗材組成物Ａ、又はＢを、同ステンレス製金鏝にて１ｍ２当り０．８ｋｇの塗付量で、且つ、塗膜断面視にて波間隔が１〜１０ｍｍの鏝ビビリ波が連続して形成されるように塗付して乾燥させる。次に、上記砂壁状塗料組成物を、１ｍ２当り０．３ｋｇの塗付量でローラー刷毛を使用して配り塗りした後、同ステンレス製金鏝にて鏝ビビリ波の進行方向に対して略直角方向にシゴキ塗りして乾燥させる。最後に研磨材の粒度がＰ８０の研磨紙にて塗材表面を研磨して仕上げ、温度２３℃湿度５０％ＲＨで１４日間養生して試験体とした。試験体は２体づつ作製し、そのうちの一体を水平面に対して７０度の角度で縦長状に設置した。当該試験体の塗膜面全体に、カーボンブラック（ＪＩＳ  Ｚ  ８９０１、粒子径０．０８μｍ）５重量％、イエローオーカー（ホルベイン工業社製、ＰＧ２３０（商品名）、粒子径０．３〜０．６μｍ）６７．５重量％、関東ローム（ＪＩＳ  Ｚ  ８９０１、粒子径５〜１０μｍ）２２．５重量％、けい砂（ＪＩＳ  Ｚ  ８９０１、粒子径５〜１０μｍ）５重量％の配合で混合した粉体５ｇを水道水１リットルに懸濁させた汚染水１００ｍｌを散水し、その後、水道水１００ｍｌを同様に散水する。これを１サイクルとして１０サイクル繰り返した。汚染水等を散水した試験体の塗膜と、汚染水等を散水していないもう一体の試験体の塗膜との色差を色彩色差計（ＣＭ−２６００ｄ、コニカミノルタセンシング株式会社製）にて測定し、当該色差を耐汚染性（ΔＥ）とした。ΔＥが３．０未満を○、ΔＥが３．０以上を×とした。
【００４２】
＜評価結果＞
【００４３】
評価結果を表２に示す。
【００４４】
【表２】
2020111906.tif 000004
【図１】
2020111906.tif 000005